КАРТА С МРАМОРОВИДНЫМ ВИЗУАЛЬНЫМ ЭФФЕКТОМ И СПОСОБ ЕЕ ИЗГОТОВЛЕНИЯ

1. Способ изготовления многослойной карты с мраморовидным эффектом, в котором слой печатной краски, подходящей для растрескивания во время стадии ламинирования карты, наносят между первым полупрозрачным или прозрачным слоем (11) подложки и вторым слоем (12) подложки, и затем выполняют ламинирование, так, чтобы вынуждать упомянутый слой краски трескаться,
отличающийся тем, что слой (13) печатной краски содержит краску с зеркальным эффектом.
2. Способ по п. 1, отличающийся тем, что слой (13) краски с зеркальным эффектом наносят на первый прозрачный или полупрозрачный слой (11) подложки.
3. Способ по п. 1, отличающийся тем, что толщина нанесенной краски составляет 5-10 мкм.
4. Способ по п. 1, отличающийся тем, что второй слой (12) подложки является прозрачным.
5. Способ по п. 1, отличающийся тем, что второй слой (12) подложки является окрашенным в объеме телом или имеет рисунок, нанесенный на его сторону на стороне краски с зеркальным эффектом.
6. Способ по п. 1, отличающийся тем, что первый прозрачный или полупрозрачный слой (11) подложки и второй слой (12) подложки выполнены в PVC.
7. Способ по п. 1, отличающийся тем, что краска с зеркальным эффектом содержит:
-50-55% триметилолпропан триакрилата,
-15-20% полиолакрилата,
-15-20% бисфенол-A эпоксидного диакрилата,
-5-10% алюминиевого порошка, стабилизированного,
-1-5% изопропилового спирта.
8. Способ по п. 7, отличающийся тем, что краска с зеркальным эффектом является краской, которая отверждается с помощью ультрафиолетового излучения.
9. Способ по п. 1, отличающийся тем, что этап ламинирования, который подходит для растрескивания краски с зеркальным эффектом, содержит по меньшей мере следующее:
2
-первую обработку при температуре, изменяющейся в диапазоне 110-150°C, с давлением 80-120 Н/см в течение 10-20 мин.,
2
-вторую обработку при температуре, изменяющейся в диапазоне 16-20°C, с давлением 180-220 Н/см в течение 10-20 мин.
10. Карта с мраморовидным визуальным эффектом, содержащая первый полупрозрачный или прозрачный слой (11) подложки и второй слой (12) подложки, и слой растрескавшейся печатной краски между двумя слоями подложки, которая обеспечивает возможность второму слою (12) подложки быть видимым сквозь трещины (19) в слое краски, отличающийся тем, что растрескавшийся слой печатной краски (13) содержит краску с зеркальным эффектом, которая отражает свет сквозь первый полупрозрачный или прозрачный слой подложки.
11. Карта по п. 10, отличающаяся тем, что толщина нанесенной краски с зеркальным эффектом составляет 5-10 мкм.
12. Карта по п. 10, отличающаяся тем, что второй слой (12) подложки является прозрачным.
13. Карта по п. 10, отличающаяся тем, что второй слой (12) подложки является окрашенным в объеме телом или имеет рисунок, нанесенный на его сторону на стороне краски с зеркальным эффектом.
14. Карта по п. 10, отличающаяся тем, что первый прозрачный слой (11) подложки и второй слой (12) подложки выполнены в PVC.
15. Карта по п. 10, отличающаяся тем, что краска с зеркальным эффектом содержит:
-50-55% триметилолпропан триакрилата,
-15-20% полиолакрилата,
-15-20% бисфенол-A эпоксидного диакрилата,
-5-10% алюминиевого порошка, стабилизированного,
-1-5% изопропилового спирта.
16. Карта по п. 10, отличающаяся тем, что карта отпечатывается на одной или обеих сторонах сборки, содержащей два слоя подложки, окружающих слой краски с зеркальным эффектом.